(57)【特許請求の範囲】
【請求項１】
炭化タングステン基超硬合金または炭窒化チタン基サーメットで構成された工具基体の表面に、
（ａ）下部層が、いずれも化学蒸着形成された、Ｔｉの炭化物層、窒化物層、炭窒化物層、炭酸化物層および炭窒酸化物層のうちの１層または２層以上からなり、かつ、３〜２０μｍの合計平均層厚を有するＴｉ化合物層、
（ｂ）中間層が、１〜５μｍの平均層厚を有し、化学蒸着した状態でα型の結晶構造を有する改質酸化アルミニウム層、
（ｃ）上部層が、１〜１５μｍの平均層厚を有し、化学蒸着した状態でα型の結晶構造を有するＢ含有酸化アルミニウム層、
上記（ａ）〜（ｃ）からなる硬質被覆層を蒸着形成した表面被覆切削工具において、
上記（ｂ）の中間層は、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および｛１０−１０｝面の法線同士の交わる角度を求めた場合に、前記（０００１）面の法線同士および｛１０−１０｝面の法線同士の交わる角度が１５度以下の結晶粒界面単位が全結晶粒界面単位の４５％以上の割合を占める結晶粒界面配列を示す改質酸化アルミニウム層であり、
上記（ｃ）の上部層は、電界放出型走査電子顕微鏡で組織観察した場合に、層厚方向に垂直な面内で平板多角形状、また、層厚方向に平行な面内で層厚方向にたて長形状を有する結晶粒からなる組織構造を有するＢ含有酸化アルミニウム層であり、
さらに、上記上部層について、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、隣接する結晶格子相互の結晶方位関係を算出し、結晶格子界面を構成する構成原子のそれぞれが前記結晶格子相互間で１つの構成原子を共有する格子点（構成原子共有格子点）の分布を算出し、前記構成原子共有格子点間に構成原子を共有しない格子点がＮ個（但し、Ｎはコランダム型六方最密晶の結晶構造上２以上の偶数となるが、分布頻度の点からＮの上限を２８とした場合、４、８、１４、２４および２６の偶数は存在せず）存在する構成原子共有格子点形態をΣＮ＋１で表した場合に、
上記上部層を構成する結晶粒の内、面積比率で６０％以上の結晶粒の内部は、少なくとも一つ以上の、Σ３で表される構成原子共有格子点形態からなる結晶格子界面により分断されているＢ含有酸化アルミニウム層である、
ことを特徴とする表面被覆切削工具。
【請求項２】
前記（ｃ）の上部層を電界放出型走査電子顕微鏡で組織観察した場合に、層厚方向に垂直な面内で平坦六角形状、また、層厚方向に平行な面内で層厚方向にたて長形状を有する結晶粒が、層厚方向に垂直な面内において全体の３５％以上の面積割合を占める請求項１に記載の表面被覆切削工具。
【請求項３】
前記（ｃ）の上部層は、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および｛１０−１０｝面の法線同士の交わる角度を求めた場合に、前記（０００１）面の法線同士および｛１０−１０｝面の法線同士の交わる角度が１５度以下の結晶粒界面単位が全結晶粒界面単位の３５％以上の割合を占める結晶粒界面配列を示すＢ含有酸化アルミニウム層である請求項１または２に記載の表面被覆切削工具。
【発明の詳細な説明】
【技術分野】
【０００１】
この発明は、各種の鋼や鋳鉄などの被削材の切削加工を、切刃に対して断続的・衝撃的な高負荷が繰り返し作用する断続重切削条件で行った場合でも、硬質被覆層がチッピングを発生することなく、長期の使用に亘ってすぐれた耐摩耗性を発揮する表面被覆切削工具（以下、被覆工具という）に関するものである。
【背景技術】
【０００２】
従来、特許文献１に示すように、炭化タングステン（以下、ＷＣで示す）基超硬合金または炭窒化チタン（以下、ＴｉＣＮで示す）基サーメットで構成された基体（以下、これらを総称して工具基体という）の表面に、
（ａ）下部層として、いずれも化学蒸着形成された、Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層および炭窒酸化物（以下、ＴｉＣＮＯで示す）層のうちの１層または２層以上からなり、かつ３〜２０μｍの合計平均層厚を有するＴｉ化合物層、
（ｂ）上部層として、２〜２０μｍの平均層厚、および化学蒸着した状態でα型の結晶構造を有し、
電界放出型走査電子顕微鏡と電子後方散乱回折像装置を用い、表面研磨面の測定範囲内に存在する六方晶結晶格子を有する結晶粒個々に電子線を照射して、前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および｛１０−１０｝面の法線同士の交わる角度を求めた場合に、前記（０００１）面の法線同士および｛１０−１０｝面の法線同士の交わる角度が１５度以下の結晶粒界面単位が全結晶粒界面単位の４５％以上の割合を占める結晶粒界面配列を示す改質Ａｌ2Ｏ3層、
以上（ａ）および（ｂ）で構成された硬質被覆層を蒸着形成してなる被覆工具（以下、従来被覆工具１という）が知られており、硬質被覆層の改質Ａｌ2Ｏ3層がすぐれた結晶粒界面強度を有することから、高速切削加工で硬質被覆層がすぐれた耐チッピング性を発揮することが知られている。
【０００３】
また、特許文献２に示すように、工具基体の表面に、
（ａ）下部層が、３〜２０μｍの全体平均層厚を有するＴｉ化合物層、
（ｂ）上部層が、１〜１５μｍの平均層厚を有し、かつ化学蒸着した状態でα型の結晶構造を有すると共に、
電界放出型走査電子顕微鏡を用い、表面研磨面の測定範囲内に存在する六方晶結晶格子を有する結晶粒個々に電子線を照射して、前記表面研磨面の法線に対して、前記結晶粒の結晶面である（０００１）面および（１０-１０）面の法線がなす傾斜角を測定し、この場合前記結晶粒は、格子点にＡｌおよび酸素からなる構成原子がそれぞれ存在するコランダム型六方最密晶の結晶構造を有し、この結果得られた測定傾斜角に基づいて、相互に隣接する結晶粒の界面で、前記構成原子のそれぞれが前記結晶粒相互間で１つの構成原子を共有する格子点（構成原子共有格子点）の分布を算出し、前記構成原子共有格子点間に構成原子を共有しない格子点がＮ個（ただし、Ｎはコランダム型六方最密晶の結晶構造上２以上の偶数となるが、分布頻度の点からＮの上限を２８とした場合、４、８、１４、２４、および２６の偶数は存在せず）存在する構成原子共有格子点形態をΣＮ＋１で現した場合、個々のΣＮ＋１がΣＮ＋１全体に占める分布割合を示す構成原子共有格子点分布グラフにおいて、Σ３に最高ピークが存在し、かつ前記Σ３のΣＮ＋１全体に占める分布割合が６０〜８０％である構成原子共有格子点分布グラフを示すＡｌ2Ｏ3層、
以上（ａ）および（ｂ）で構成された硬質被覆層を蒸着形成してなる被覆工具（以下、従来被覆工具２という）が知られており、鋼や鋳鉄の高速断続切削加工ですぐれた耐チッピング性を発揮することが知られている。
【先行技術文献】
【特許文献】
【０００４】
【特許文献１】特開２００７−１６０４９７号公報
【特許文献２】特開２００６−１９８７３５号公報
【発明の概要】
【発明が解決しようとする課題】
【０００５】
近年の切削装置の高性能化はめざましく、一方で切削加工に対する省力化および省エネ化、さらに低コスト化の要求は強く、これに伴い、切削加工は一段と高能率化する傾向にあるが、上記の従来被覆工具１、２においては、これを低合金鋼や炭素鋼などの一般鋼、さらにねずみ鋳鉄などの普通鋳鉄の高速切削加工、高速断続切削加工に用いた場合には問題はないが、特にこれを断続重切削加工に用いた場合には、高温強度および表面性状が満足できるものではないため、切刃に対して繰り返し作用する断続的・衝撃的高負荷により、切刃部にチッピング（微少欠け）を発生しやすくなるばかりか、熱塑性変形、偏摩耗の発生により耐摩耗性も低下し、これらが原因となり、比較的短時間で使用寿命に至るのが現状である。
【課題を解決するための手段】
【０００６】
そこで、本発明者等は、上述のような観点から、耐チッピング性の向上を図るとともに、長期の使用に亘ってすぐれた耐摩耗性を発揮する硬質被覆層について研究を行った結果、以下の知見を得た。
【０００７】
（ａ）  上記従来被覆工具１における改質Ａｌ2Ｏ3層は、小角粒界比率を４５％以上に高めることにより（特許文献１）、また、上記従来被覆工具２におけるＡｌ2Ｏ3層は、Σ３比率を６０％以上に高めることにより（特許文献２）、結晶粒界強度を向上させて耐チッピング性の向上を図っているが、切刃に対して断続的・衝撃的な高負荷が繰り返し作用する断続重切削のような厳しい切削加工条件下で用いたような場合には、上記Ａｌ2Ｏ3層では、十分に満足できる高温強度を有するとはいえず、そのため、チッピング発生の抑制効果が十分であるとは言えなかった。
【０００８】
（ｂ）そこで、この発明では、上記従来被覆工具１のような条件で蒸着形成した改質α型Ａｌ2Ｏ3層を中間層として、その上に、上部層として、化学蒸着した状態でα型の結晶構造を有するＢ含有酸化アルミニウム層を更に蒸着形成し、硬質被覆層を構成したところ、工具基体表面に、Ｔｉ化合物層からなる下部層、改質α型Ａｌ2Ｏ3層からなる中間層およびＢ含有酸化アルミニウム層からなる上部層を硬質被覆層として蒸着形成した被覆工具は、切刃に対して断続的・衝撃的な高負荷が繰り返し作用する断続重切削条件下においても、一段とすぐれた高温強度と表面性状を有するため、すぐれた耐チッピング性および耐摩耗性を発揮することを見出した。
【０００９】
（ｃ）  上記Ｂ含有酸化アルミニウム層は、中間層である上記改質α型Ａｌ2Ｏ3層の上に、例えば、
まず、第1段階として、
（イ）反応ガス組成（容量％）：
ＡｌＣｌ３：  ６〜１０  ％、
ＢＣｌ４：  ０〜０．０１  ％、
ＣＯ2：  ４〜８  ％、
ＨＣｌ：  ３〜５  ％、
Ｈ２Ｓ：  ０．２５〜０．６  ％、
Ｈ2：残り、
（ロ）反応雰囲気温度；  ９２０〜１０００  ℃、
（ハ）反応雰囲気圧力；  ６〜１０  ｋＰａ、
の条件で約３０分間、第1段階の蒸着を行った後、
次に、第2段階として、
（イ）反応ガス組成（容量％）：
ＡｌＣｌ３：  ６〜１０  ％、
ＢＣｌ４：  ０．０２〜０．２  ％、
ＣＯ2：  ４〜８  ％、
ＨＣｌ：  ３〜５  ％、
Ｈ２Ｓ：  ０．２５〜０．６  ％、
Ｈ2：残り、
（ロ）反応雰囲気温度；  ９6０〜１０１０  ℃、
（ハ）反応雰囲気圧力；  ６〜１０  ｋＰａ、
の条件で蒸着を行うことにより、１〜１５μｍの平均層厚を有し、かつ、Ａｌ成分と酸素成分との合量に占めるＢ成分の含有割合（Ｂ／（Ａｌ＋Ｂ＋酸素））が０．００１〜０．０１（但し、原子比）を満足し、化学蒸着した状態でα型の結晶構造を有しＢ含有酸化アルミニウム層（以下、改質ＡｌＢＯ層という）を形成することができる。
【００１０】
（ｄ）そして、上記改質ＡｌＢＯ層を、電界放出型走査電子顕微鏡で組織観察すると、図１（ａ）に示されるように、層厚方向に垂直な面内で見た場合に、大粒径の平板多角形状であり、また、図１（ｂ）に示されるように、層厚方向に平行な面内で見た場合に、層表面はほぼ平坦であり、層厚方向にたて長形状（以下、「平板多角形たて長形状」という）を有する結晶粒からなる組織構造を有する。
また、前記改質ＡｌＢＯ層の蒸着形成に際して、より限定した蒸着条件（例えば、第1段階における反応ガス中のＨ２Ｓを０．４５〜０．６容量％、反応雰囲気温度を９８０〜１０００℃とし、さらに、第2段階における反応ガス中のＢＣｌ４を０．１〜０．２容量％、Ｈ２Ｓを０．２５〜０．４容量％、反応雰囲気温度を９６０〜９８０℃とした条件）で蒸着を行うと、図１（ｃ）に示されるように、層厚方向に垂直な面内で見た場合に、大粒径の平坦六角形状であり、かつ、層厚方向に平行な面内で見た場合に、図１（ｂ）に示されるのと同様、層表面はほぼ平坦であり、層厚方向にたて長形状を有する結晶粒が、層厚方向に垂直な面内において全体の３５％以上の面積割合を占める組織構造が形成される。
【００１１】
（ｅ）さらに、上記改質ＡｌＢＯ層について、電界放出型走査電子顕微鏡と電子後方散乱回折像装置を用い、表面研磨面の測定範囲内に存在する結晶粒個々に電子線を照射して、六方晶結晶格子からなる結晶格子面のそれぞれの法線が基体表面の法線と交わる角度を測定し、
この測定結果から、隣接する結晶格子相互の結晶方位関係を算出し、結晶格子界面を構成する構成原子のそれぞれが前記結晶格子相互間で１つの構成原子を共有する格子点（構成原子共有格子点）の分布を算出し、前記構成原子共有格子点間に構成原子を共有しない格子点がＮ個（但し、Ｎはコランダム型六方最密晶の結晶構造上２以上の偶数となるが、分布頻度の点からＮの上限を２８とした場合、４、８、１４、２４および２６の偶数は存在せず）存在する構成原子共有格子点形態をΣＮ＋１で表した場合に、
図２に示されるように、改質ＡｌＢＯ層を構成する平板多角形たて長形状結晶粒の内、面積比率で６０％以上の上記結晶粒の内部は、少なくとも一つ以上の、Σ３で表される構成原子共有格子点形態からなる結晶格子界面（以下、Σ３対応界面という）で分断されている組織を示すようになる。
さらに、上記改質ＡｌＢＯ層について、同じく、電界放出型走査電子顕微鏡および電子後方散乱回折像装置を用い、表面研磨面の測定範囲内に存在する六方晶結晶格子を有する結晶粒個々に電子線を照射して、結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および{１０−１０}面の法線同士の交わる角度を求め、前記（０００１）面の法線同士および{１０−１０}面の法線同士の交わる角度が１５度以下の結晶粒界面単位が全結晶粒界面単位に占める割合（以下、交差角１５度以下の結晶粒界面単位の割合という）を算出したところ、前記（０００１）面の法線同士および{１０−１０}面の法線同士の交わる角度が１５度以下の結晶粒界面単位は、全結晶粒界面単位の３５％以上の割合である結晶粒界面配列を示すことが観察された。
【００１２】
（ｆ）上記（ｄ）の第１段階および第２段階の化学蒸着条件（以下、本発明条件という）で蒸着形成された改質ＡｌＢＯ層からなる上部層は、その表面の結晶面が、該層の層厚方向に垂直な面内における結晶面（例えば、（０００１））と同配向を有するため、（層厚方向に平行な面内で見た場合、）層表面はほぼ平坦な平板状に形成され、その表面性状の故にすぐれた耐チッピング性を示し、さらに、平板多角形たて長形状の結晶粒内部のΣ３対応界面の存在によって結晶粒内強度が高められるため、従来の（例えば、前記特許文献２に開示されたもの）酸化アルミニウム層に比して、一段とすぐれた高温硬さ、高温強度および耐チッピング性を備える。
【００１３】
したがって、硬質被覆層として、すぐれた結晶粒界面強度を有する改質α型Ａｌ2Ｏ3層を中間層として備え、更に、すぐれた高温硬さ、高温強度、表面性状を有する改質ＡｌＢＯ層を上部層として備えるこの発明の被覆工具は、従来被覆工具に比して、一段とすぐれた高温硬さ、耐熱性、高温強度を具備し、その結果として、切刃に対して断続的・衝撃的な高負荷が繰り返し作用する断続重切削加工においても、チッピング、欠損、剥離等を発生することもなく、すぐれた耐摩耗性を長期に亘って発揮する。
以上（ａ）〜（ｆ）の研究結果を得たのである。
【００１４】
この発明は、上記知見に基づいてなされたものであって、
「（１）  炭化タングステン基超硬合金または炭窒化チタン基サーメットで構成された工具基体の表面に、
（ａ）下部層が、いずれも化学蒸着形成された、Ｔｉの炭化物層、窒化物層、炭窒化物層、炭酸化物層および炭窒酸化物層のうちの１層または２層以上からなり、かつ、３〜２０μｍの合計平均層厚を有するＴｉ化合物層、
（ｂ）中間層が、１〜５μｍの平均層厚を有し、化学蒸着した状態でα型の結晶構造を有する改質酸化アルミニウム層、
（ｃ）上部層が、１〜１５μｍの平均層厚を有し、化学蒸着した状態でα型の結晶構造を有するＢ含有酸化アルミニウム層、
上記（ａ）〜（ｃ）からなる硬質被覆層を蒸着形成した表面被覆切削工具において、
上記（ｂ）の中間層は、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および｛１０−１０｝面の法線同士の交わる角度を求めた場合に、前記（０００１）面の法線同士および｛１０−１０｝面の法線同士の交わる角度が１５度以下の結晶粒界面単位が全結晶粒界面単位の４５％以上の割合を占める結晶粒界面配列を示す改質酸化アルミニウム層であり、
上記（ｃ）の上部層は、電界放出型走査電子顕微鏡で組織観察した場合に、層厚方向に垂直な面内で平板多角形状、また、層厚方向に平行な面内で層厚方向にたて長形状を有する結晶粒からなる組織構造を有するＢ含有酸化アルミニウム層であり、
さらに、上記上部層について、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、隣接する結晶格子相互の結晶方位関係を算出し、結晶格子界面を構成する構成原子のそれぞれが前記結晶格子相互間で１つの構成原子を共有する格子点（構成原子共有格子点）の分布を算出し、前記構成原子共有格子点間に構成原子を共有しない格子点がＮ個（但し、Ｎはコランダム型六方最密晶の結晶構造上２以上の偶数となるが、分布頻度の点からＮの上限を２８とした場合、４、８、１４、２４および２６の偶数は存在せず）存在する構成原子共有格子点形態をΣＮ＋１で表した場合に、
上記上部層を構成する結晶粒の内、面積比率で６０％以上の結晶粒の内部は、少なくとも一つ以上の、Σ３で表される構成原子共有格子点形態からなる結晶格子界面により分断されているＢ含有酸化アルミニウム層である、
ことを特徴とする表面被覆切削工具。
（２）  前記（ｃ）の上部層を電界放出型走査電子顕微鏡で組織観察した場合に、層厚方向に垂直な面内で平坦六角形状、また、層厚方向に平行な面内で層厚方向にたて長形状を有する結晶粒が、層厚方向に垂直な面内において全体の３５％以上の面積割合を占める前記（１）に記載の表面被覆切削工具。
（３）  前記（ｃ）の上部層は、電界放出型走査電子顕微鏡と電子後方散乱回折像装置を用い、表面研磨面の測定範囲内に存在する結晶粒個々に電子線を照射して、六方晶結晶格子を有する前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および｛１０−１０｝面の法線同士の交わる角度を求めた場合に、前記（０００１）面の法線同士および｛１０−１０｝面の法線同士の交わる角度が１５度以下の結晶粒界面単位が全結晶粒界面単位の３５％以上の割合を占める結晶粒界面配列を示すＢ含有酸化アルミニウム層である前記（１）または（２）に記載の表面被覆切削工具。」
に特徴を有するものである。
【００１５】
以下に、この発明の被覆工具の硬質被覆層の構成層について、より詳細に説明する。
（ａ）Ｔｉ化合物層（下部層）
Ｔｉの炭化物（以下、ＴｉＣで示す）層、窒化物（以下、同じくＴｉＮで示す）層、炭窒化物（以下、ＴｉＣＮで示す）層、炭酸化物（以下、ＴｉＣＯで示す）層および炭窒酸化物（以下、ＴｉＣＮＯで示す）層のうちの１層または２層以上からなるＴｉ化合物層は、基本的には中間層である改質α型Ａｌ2Ｏ3層の下部層として存在し、自身の具備するすぐれた高温強度によって硬質被覆層の高温強度向上に寄与するほか、工具基体と改質α型Ａｌ2Ｏ3層のいずれにも強固に密着し、よって硬質被覆層の工具基体に対する密着性向上にも寄与する作用を有するが、その合計平均層厚が３μｍ未満では、前記作用を十分に発揮させることができず、一方その合計平均層厚が２０μｍを越えると、特に断続的・衝撃的な高負荷が繰り返し作用する断続重切削条件では熱塑性変形を起し易くなり、これが偏摩耗の原因となることから、その合計平均層厚を３〜２０μｍと定めた。
【００１６】
（ｂ）改質α型Ａｌ2Ｏ3層（中間層）
上記の通り、結晶粒界面配列において、それぞれ隣接する結晶粒相互の界面（結晶粒界面単位）における（０００１）面の法線同士および{１０−１０}面の法線同士の交わる角度が１５度以下の結晶粒界面単位が全結晶粒界面単位の４５％以上の割合を占める場合に、結晶粒界面強度が一段と向上するようになり、α型Ａｌ2Ｏ3自身のもつすぐれた高温硬さおよび耐熱性に加えて、一段とすぐれた高温強度を具備するようになるものである。
したがって、それぞれの法線同士の交わる角度が１５度以下の結晶粒界面単位の占める割合が４５％未満の場合には所望のすぐれた結晶粒界面強度を確保することはできない。
また、その平均層厚が１μｍ未満では、上記の特性を硬質被覆層に十分に具備せしめることができず、一方、その平均層厚が５μｍを越えると、断続的・衝撃的な高負荷によりチッピングが発生し易くなることから、その平均層厚を１〜５μｍと定めた。
【００１７】
（ｃ）改質ＡｌＢＯ層（上部層）
中間層の上に化学蒸着された改質ＡｌＢＯ層からなる上部層は、その構成成分であるＡｌ成分が、層の高温硬さおよび耐熱性を向上させ、また、層中に微量（Ａｌと酸素との合量に占める割合で、Ｂ／（Ａｌ＋Ｂ＋酸素）が０．００１〜０．０１（但し、原子比））含有されたＢ成分が、改質ＡｌＢＯ層の結晶粒界面強度を向上させ、高温強度の向上に寄与するが、Ｂ成分の含有割合が０．００１未満では、上部層の結晶粒内をΣ３結晶格子界面で分断する割合が６０％以上にならないばかりか、小角粒界比率も３５％未満となり、一方、Ｂ成分の含有割合が０．０１を超えた場合には、層中にＢ酸化物、Ｂ酸塩化物などの化合物が生成することによって上部層の結晶粒内をΣ３結晶格子界面で分断する割合が６０％以上にならず、また、小角粒界比率も３５％未満となるため、Ａｌ成分と酸素との合量に占めるＢ成分の含有割合（Ｂ／（Ａｌ＋Ｂ＋酸素）の比の値）は０．００１〜０．０１（但し、原子比）であることが望ましい。
【００１８】
上記改質ＡｌＢＯ層は、蒸着時の反応ガス組成、反応雰囲気温度および反応雰囲気圧力の各化学蒸着条件を、例えば、以下のとおり調整することによって蒸着形成することができる。
即ち、まず、
（イ）反応ガス組成（容量％）：
ＡｌＣｌ３：  ６〜１０  ％、
ＢＣｌ４：  ０〜０．０１  ％、
ＣＯ2：  ４〜８  ％、
ＨＣｌ：  ３〜５  ％、
Ｈ２Ｓ：  ０．２５〜０．６  ％、
Ｈ2：残り、
（ロ）反応雰囲気温度；  ９２０〜１０００  ℃、
（ハ）反応雰囲気圧力；  ６〜１０  ｋＰａ、
の条件で第1段階の蒸着を約３０分間行った後、
次に、
（イ）反応ガス組成（容量％）：
ＡｌＣｌ３：  ６〜１０  ％、
ＢＣｌ４：  ０．０２〜０．２  ％、
ＣＯ2：  ４〜８  ％、
ＨＣｌ：  ３〜５  ％、
Ｈ２Ｓ：  ０．２５〜０．６  ％、
Ｈ2：残り、
（ロ）反応雰囲気温度；  ９６０〜１０１０  ℃、
（ハ）反応雰囲気圧力；  ６〜１０  ｋＰａ、
の条件で第2段階の蒸着を行うことによって、１〜１５μｍの平均層厚の蒸着層を成膜すると、Ｂ／（Ａｌ＋Ｂ＋酸素）の比の値が原子比で０．００１〜０．０１である改質ＡｌＢＯ層を形成することができる。
【００１９】
そして、上記改質ＡｌＢＯ層について、電界放出型走査電子顕微鏡で組織観察すると、図１（ａ）に示されるように、層厚方向に垂直な面内で見た場合に、結晶粒径の大きい平板多角形状であり、また、図１（ｂ）に示されるように、層厚方向に平行な面内で見た場合に、層表面はほぼ平坦であって、しかも、層厚方向にたて長形状を有する結晶粒（平板多角形たて長形状結晶粒）からなる組織構造が形成され、耐チッピング性が一段と向上する。
【００２０】
また、前記改質ＡｌＢＯ層の蒸着において、より限定した条件（例えば、第1段階における反応ガス中のＨ２Ｓを０．４５〜０．６容量％、反応雰囲気温度を９８０〜１０００℃とし、さらに、第2段階における反応ガス中のＢＣｌ４を０．１〜０．２容量％、Ｈ２Ｓを０．２５〜０．４容量％、反応雰囲気温度を９６０〜９８０℃とした条件）で蒸着を行うと、図１（ｃ）に示されるように、層厚方向に垂直な面内で見た場合に、大粒径の平坦六角形状であり、かつ、層厚方向に平行な面内で見た場合に、図１（ｂ）に示されるのと同様、層表面はほぼ平坦であり、層厚方向にたて長形状を有する結晶粒が、層厚方向に垂直な面内において全体の３５％以上の面積割合を占める組織構造が形成される。
【００２１】
さらに、改質ＡｌＢＯ層について、電界放出型走査電子顕微鏡と電子後方散乱回折像装置を用い、表面研磨面の測定範囲内に存在する結晶粒個々に電子線を照射して、六方晶結晶格子からなる結晶格子面のそれぞれの法線が前記表面研磨面の法線と交わる角度を測定し、
この測定結果から、隣接する結晶格子相互の結晶方位関係を算出し、結晶格子界面を構成する構成原子のそれぞれが前記結晶格子相互間で１つの構成原子を共有する格子点（構成原子共有格子点）の分布を算出し、前記構成原子共有格子点間に構成原子を共有しない格子点がＮ個（但し、Ｎはコランダム型六方最密晶の結晶構造上２以上の偶数となるが、分布頻度の点からＮの上限を２８とした場合、４、８、１４、２４および２６の偶数は存在せず）存在する構成原子共有格子点形態をΣＮ＋１で表すと、
図２に示すように、改質ＡｌＢＯ層を構成する上記平板多角形（平坦六角形を含む）たて長形状結晶粒の内、面積比率で６０％以上の結晶粒の内部は、少なくとも一つ以上の、Σ３対応界面で分断されていることがわかる。
そして、改質ＡｌＢＯ層の平板多角形（平坦六角形を含む）たて長形状結晶粒の内部に、上記のΣ３対応界面が存在することによって、結晶粒内強度の向上が図られ、その結果として、断続重切削加工時に改質ＡｌＢＯ層中にクラックが発生することが抑えられ、また、仮にクラックが発生したとしても、クラックの成長・伝播が妨げられ、耐チッピング性、耐欠損性、耐剥離性の向上が図られる。
【００２２】
さらに、上記改質ＡｌＢＯ層について、同じく、電界放出型走査電子顕微鏡および電子後方散乱回折像装置を用い、表面研磨面の測定範囲内に存在する六方晶結晶格子を有する結晶粒個々に電子線を照射して、結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および{１０−１０}面の法線同士の交わる角度を求め、前記（０００１）面の法線同士および{１０−１０}面の法線同士の交わる角度が１５度以下の結晶粒界面単位が全結晶粒界面単位に占める割合（以下、交差角１５度以下の結晶粒界面単位の割合という）を算出したところ、前記（０００１）面の法線同士および{１０−１０}面の法線同士の交わる角度が１５度以下の結晶粒界面単位は、全結晶粒界面単位の３５％以上の割合である結晶粒界面配列を示すことが観察されており、このような結晶粒界面配列によって、結晶粒界面強度の向上が図られる。
【００２３】
したがって、平板多角形（平坦六角形を含む）たて長形状結晶粒の内部にΣ３対応界面が存在し、表面平坦な表面性状を備えた改質ＡｌＢＯ層からなる本発明の上部層は、切刃に対して断続的・衝撃的な高負荷が繰り返し作用する各種鋼や鋳鉄等の断続重切削加工においても、チッピング、欠損、剥離等を発生することなく、すぐれた耐摩耗性を長期に亘って発揮する。
ただ、改質ＡｌＢＯ層からなる上部層の層厚が１μｍ未満では、上記上部層のすぐれた特性を十分に発揮することができず、一方、上部層の層厚が１５μｍを超えると偏摩耗の原因となる熱塑性変形が発生しやすくなり、また、チッピングも発生しやすくなることから、上部層の平均層厚を１〜１５μｍと定めた。
【発明の効果】
【００２４】
上記のとおり、この発明の被覆工具は、すぐれた高温硬さ、耐熱性に加えて、すぐれた高温強度を有する改質α型Ａｌ2Ｏ3層を中間層とするとともに、上部層を構成する改質ＡｌＢＯ層を、表面平坦性を備えた平板多角形（平坦六角形を含む）たて長形状の結晶粒からなる組織構造とし、さらに、上記結晶粒の内部にΣ３対応界面を形成し、結晶粒内強度を強化したことにより、一段とすぐれた高温強度と一段とすぐれた耐摩耗性を兼備し、その結果、各種の鋼や鋳鉄などを、切刃に対して断続的・衝撃的な高負荷が繰り返し作用する断続重切削条件下で切削加工した場合にも、硬質被覆層がすぐれた耐チッピング性、耐欠損性、耐剥離性とすぐれた耐摩耗性を発揮し、使用寿命の一層の延命化が可能となる。
【図面の簡単な説明】
【００２５】
【図１】（ａ）は、本発明被覆工具１の改質ＡｌＢＯ層からなる上部層について、層厚方向に垂直な面内での電界放出型走査電子顕微鏡による観察で得られた、平板多角形状の結晶粒組織構造を示す模式図であり、（ｂ）は、同じく、層厚方向に平行な面内での電界放出型走査電子顕微鏡による観察で得られた、層表面がほぼ平坦であり、層厚方向にたて長形状を有する結晶粒組織構造を示す模式図であり、（ｃ）は、本発明被覆工具１１の改質ＡｌＢＯ層からなる上部層について、層厚方向に垂直な面内での電界放出型走査電子顕微鏡による観察で得られた、平坦六角形状の結晶粒組織構造を示す模式図である。
【図２】本発明被覆工具１の改質ＡｌＢＯ層からなる上部層について、電界放出型走査電子顕微鏡および電子後方散乱回折像装置を用いて測定した、層厚方向に垂直な面における粒界解析図であり、実線は、電界放出型走査電子顕微鏡で観察される平板多角形状の結晶粒界を示し、破線は、電子後方散乱回折像装置により測定されたΣ３対応界面を示す。
【発明を実施するための形態】
【００２６】
つぎに、この発明の被覆工具を実施例により具体的に説明する。
【実施例】
【００２７】
原料粉末として、いずれも２〜４μｍの平均粒径を有するＷＣ粉末、ＴｉＣ粉末、ＺｒＣ粉末、ＶＣ粉末、ＴａＣ粉末、ＮｂＣ粉末、Ｃｒ3Ｃ2粉末、ＴｉＮ粉末、ＴａＮ粉末、およびＣｏ粉末を用意し、これら原料粉末を、表１に示される配合組成に配合し、さらにワックスを加えてアセトン中で２４時間ボールミル混合し、減圧乾燥した後、９８ＭＰａの圧力で所定形状の圧粉体にプレス成形し、この圧粉体を５Ｐａの真空中、１３７０〜１４７０℃の範囲内の所定の温度に１時間保持の条件で真空焼結し、焼結後、切刃部にＲ：０．０７ｍｍのホーニング加工を施すことによりＩＳＯ・ＣＮＭＧ１２０４０８ＭＡに規定するスローアウエイチップ形状をもったＷＣ基超硬合金製の工具基体Ａ〜Ｅをそれぞれ製造した。
【００２８】
また、原料粉末として、いずれも０．５〜２μｍの平均粒径を有するＴｉＣＮ（質量比でＴｉＣ／ＴｉＮ＝５０／５０）粉末、Ｍｏ2Ｃ粉末、ＺｒＣ粉末、ＮｂＣ粉末、ＴａＣ粉末、ＷＣ粉末、Ｃｏ粉末、およびＮｉ粉末を用意し、これら原料粉末を、表２に示される配合組成に配合し、ボールミルで２４時間湿式混合し、乾燥した後、９８ＭＰａの圧力で圧粉体にプレス成形し、この圧粉体を１．３ｋＰａの窒素雰囲気中、温度：１５４０℃に１時間保持の条件で焼結し、焼結後、切刃部分にＲ：０．０７ｍｍのホーニング加工を施すことによりＩＳＯ規格・ＣＮＭＧ１２０４０８ＭＡのチップ形状をもったＴｉＣＮ基サーメット製の工具基体ａ〜ｅを形成した。
【００２９】
ついで、これらの工具基体Ａ〜Ｅおよび工具基体ａ〜ｅのそれぞれを、通常の化学蒸着装置に装入し、
（ａ）まず、表３（表３中のｌ−ＴｉＣＮは特開平６−８０１０号公報に記載される縦長成長結晶組織をもつＴｉＣＮ層の形成条件を示すものであり、これ以外は通常の粒状結晶組織の形成条件を示すものである）に示される条件にて、表６に示される目標層厚のＴｉ化合物層を硬質被覆層の下部層として蒸着形成し、
（ｂ）ついで、表４に示される条件にて、表６に示される目標層厚の改質α型Ａｌ2Ｏ3層を硬質被覆層の中間層として蒸着形成し、
（ｃ）次に、表５に示される蒸着条件により、同じく表６に示される目標層厚の改質ＡｌＢＯ層を硬質被覆層の上部層として蒸着形成することにより本発明被覆工具１〜１５をそれぞれ製造した。
【００３０】
また、比較の目的で、上記本発明被覆工具１〜１０において、上部層としての改質ＡｌＢＯ層を蒸着形成せず、硬質被覆層が下部層と中間層（改質α型Ａｌ2Ｏ3層）のみからなる表７に示される比較被覆工具１〜１０（特許文献１に記載の従来被覆工具に相当する）をそれぞれ製造した。
【００３１】
さらに、参考のために、上記本発明被覆工具１１〜１５において、硬質被覆層の上部層として、前記特許文献２に開示されたＡｌ2Ｏ3層を蒸着形成した表７に示される比較被覆工具１１〜１５（特許文献２に記載の従来被覆工具に相当する）をそれぞれ製造した。
【００３２】
ついで、上記の本発明被覆工具１〜１５、比較被覆工具１〜１０の硬質被覆層の改質α型Ａｌ2Ｏ3層について、電界放出型走査電子顕微鏡および電子後方散乱回折像装置を用いて、結晶粒界面配列を調査した。
すなわち、改質α型Ａｌ2Ｏ3層について、まず、それぞれの表面を研磨面とした状態で、電界放出型走査電子顕微鏡の鏡筒内にセットし、前記表面研磨面に７０度の入射角度で１５ｋＶの加速電圧の電子線を１ｎＡの照射電流で、それぞれの前記表面研磨面の測定範囲内に存在する六方晶結晶格子を有する結晶粒個々に照射して、電子後方散乱回折像装置を用い、３０×５０μｍの領域を０．１μｍ／ｓｔｅｐの間隔で、前記結晶粒の各結晶面のそれぞれの法線が基体表面の法線と交わる角度を測定し、この測定結果から、結晶粒の構成結晶面である（０００１）面および｛１０−１０｝面を選び出し、さらに、選び出した（０００１）面および｛１０−１０｝面において、それぞれ隣接する結晶粒相互の界面（結晶粒界面単位）における（０００１）面の法線同士および{１０−１０}面の法線同士の交わる角度を求め、前記（０００１）面の法線同士および{１０−１０}面の法線同士の交わる角度が１５度以下の結晶粒界面単位が全結晶粒界面単位に占める割合（以下、交差角１５度以下の結晶粒界面単位の割合という）を算出した。
なお、ここでいう“表面”とは、基体表面に平行な面ばかりでなく、基体表面に対して傾斜する面、例えば、層の切断面、をも含む。
本発明被覆工具１〜１５、比較被覆工具１〜１０のいずれについても、改質α型Ａｌ2Ｏ3層は、いずれも交差角１５度以下の結晶粒界面単位の割合が４５％以上の結晶粒界面配列を示すことを確認した。
【００３３】
ついで、上記の本発明被覆工具１〜１５の硬質被覆層の上部層を構成する改質ＡｌＢＯ層および比較被覆工具１１〜１５の硬質被覆層のＡｌ2Ｏ3層について、電界放出型走査電子顕微鏡、電子後方散乱回折像装置を用いて、結晶粒組織構造および構成原子共有格子点形態を調査した。
すなわち、まず、上記の本発明被覆工具１〜１５の改質ＡｌＢＯ層および比較被覆工具１１〜１５のＡｌ2Ｏ3層について、電界放出型走査電子顕微鏡を用いて観察したところ、本発明被覆工具１〜１５、比較被覆工具１１〜１５のいずれについても、図１（ａ）、（ｂ）で代表的に示される平板多角形（平坦六角形を含む）状かつたて長形状の大きな粒径の結晶粒組織構造が観察された（なお、図１（ａ）は、層厚方向に垂直な面内で見た本発明被覆工具１の組織構造模式図、また、図１（ｃ）は、層厚方向に垂直な面内で見た本発明被覆工具１１の、平坦六角形状かつたて長形状の大きな粒径の結晶粒からなる組織構造模式図）。
【００３４】
つぎに、上記の本発明被覆工具１〜１５の改質ＡｌＢＯ層、比較被覆工具１１〜１５のＡｌ2Ｏ3層について、それぞれの層を構成する結晶粒の内部にΣ３対応界面が存在する結晶粒の面積割合を測定した。
まず、上記の本発明被覆工具１〜１５の改質ＡｌＢＯ層について、その表面を研磨面とした状態で、電界放出型走査電子顕微鏡の鏡筒内にセットし、前記表面研磨面に７０度の入射角度で１５ｋＶの加速電圧の電子線を１ｎＡの照射電流で、それぞれの前記表面研磨面の測定範囲内に存在する六方晶結晶格子を有する結晶粒個々に電子線を照射して、電子後方散乱回折像装置を用い、３０×５０μｍの領域を０．１μｍ／ｓｔｅｐの間隔で、前記結晶粒の各結晶格子面のそれぞれの法線が基体表面の法線と交わる角度を測定し、この測定結果から、隣接する結晶格子相互の結晶方位関係を算出し、結晶格子界面を構成する構成原子のそれぞれが前記結晶格子相互間で１つの構成原子を共有する格子点（構成原子共有格子点）の分布を算出し、前記構成原子共有格子点間に構成原子を共有しない格子点がＮ個（但し、Ｎはコランダム型六方最密晶の結晶構造上２以上の偶数となるが、分布頻度の点からＮの上限を２８とした場合、４、８、１４、２４および２６の偶数は存在せず）存在する構成原子共有格子点形態をΣＮ＋１で表した場合に、改質ＡｌＢＯ層の測定範囲内に存在する全結晶粒のうちで、結晶粒の内部に、少なくとも一つ以上のΣ３対応界面が存在する結晶粒の面積比率を求め、その値を表６に示した。
次に、比較被覆工具１１〜１５のＡｌ2Ｏ3層についても、本発明被覆工具の場合と同様な方法により、Ａｌ2Ｏ3層の測定範囲内に存在する全結晶粒のうちで、結晶粒の内部に、少なくとも一つ以上のΣ３対応界面が存在する結晶粒の面積比率を求め、その値を表７に示した。
【００３５】
表６、表７に示される通り、本発明被覆工具１〜１５の改質ＡｌＢＯ層及び比較被覆工具１１〜１５のＡｌ2Ｏ3層にいずれにおいても、Σ３対応界面が存在する結晶粒の面積比率は、６０％以上であることがわかる。
【００３６】
また、本発明被覆工具１１〜１５の改質ＡｌＢＯ層および比較被覆工具１１〜１５のＡｌ2Ｏ3層について、電界放出型走査電子顕微鏡を用いて、層厚方向に垂直な面内に存在する、大粒径の平坦六角形状の結晶粒の面積割合を求めた。この値を表６、表７に示す。
なお、ここで言う「大粒径の平坦六角形状」の結晶粒とは、
「電界放出型走査電子顕微鏡により観察される層厚方向に垂直な面内に存在する粒子の直径を計測し、１０粒子の平均値が３〜８μｍであり、頂点の角度が１００〜１４０°である頂角を６個有する多角形状である。」
と定義する。
【００３７】
さらに、本発明被覆工具１１〜１５の改質ＡｌＢＯ層および比較被覆工具１１〜１５のＡｌ2Ｏ3層について、中間層（改質α型Ａｌ2Ｏ3層）について測定したのと同様な方法で、それぞれ隣接する結晶粒相互の界面（結晶粒界面単位）における（０００１）面の法線同士および{１０−１０}面の法線同士の交わる角度を求め、前記（０００１）面の法線同士および{１０−１０}面の法線同士の交わる角度が１５度以下の結晶粒界面単位が全結晶粒界面単位に占める割合（以下、交差角１５度以下の結晶粒界面単位の割合という）を算出した。
この値を表６、表７に示す。
【００３８】
本発明被覆工具１〜１５、比較被覆工具１〜１０および比較被覆工具１１〜１５の硬質被覆層の各構成層の厚さは、走査型電子顕微鏡を用いて測定（縦断面測定）したが、いずれもの場合も、目標層厚と実質的に同じ平均層厚（５点測定の平均値）を示した。
【００３９】
つぎに、上記の本発明被覆工具１〜１５、比較被覆工具１〜１０および比較被覆工具１１〜１５について、いずれも工具鋼製バイトの先端部に固定治具にてネジ止めした状態で、
被削材：ＪＩＳ・Ｓ３０Ｃの長さ方向等間隔４本縦溝入り丸棒、
切削速度：  ２２０  ｍ／ｍｉｎ．、
切り込み：  ４．０  ｍｍ、
送り：  ０．６  ｍｍ／ｒｅｖ．、
切削時間：  １０  分、
の条件（切削条件Ａという）での炭素鋼の乾式断続重切削試験（通常の切削速度、送り量および切込み量は、それぞれ、２００ｍ／ｍｉｎ．，０．４ｍｍ／ｒｅｖ．，３ｍｍ）、
被削材：ＪＩＳ・ＳＮＣＭ４３９の長さ方向等間隔４本縦溝入り丸棒、
切削速度：  ２２０  ｍ／ｍｉｎ．、
切り込み：  ３  ｍｍ、
送り：  ０．３５  ｍｍ／ｒｅｖ．、
切削時間：  ５  分、
の条件（切削条件Ｂという）でのニッケルクロムモリブデン合金鋼の乾式断続重切削試験（通常の切削速度、送り量および切込み量は、それぞれ、２００ｍ／ｍｉｎ．，０．３ｍｍ／ｒｅｖ．，２ｍｍ）、
被削材：ＪＩＳ・ＦＣＤ４５０の長さ方向等間隔４本縦溝入り丸棒、
切削速度：  ２００  ｍ／ｍｉｎ．、
切り込み：  ２  ｍｍ、
送り：  ０．４５  ｍｍ／ｒｅｖ．、
切削時間：  ５  分、
の条件（切削条件Ｃという）でのダクタイル鋳鉄の湿式断続重切削試験（通常の切削速度、送り量および切込み量は、それぞれ、１２０ｍ／ｍｉｎ．，０．２５ｍｍ／ｒｅｖ．，２ｍｍ）、
を行い、いずれの切削試験でも切刃の逃げ面摩耗幅を測定した。この測定結果を表８に示した。
【００４０】
【表１】
0005440268.tif 000002
【００４１】
【表２】
0005440268.tif 000003
【００４２】
【表３】
0005440268.tif 000004
【００４３】
【表４】
0005440268.tif 000005
【００４４】
【表５】
0005440268.tif 000006
【００４５】
【表６】
0005440268.tif 000007
【００４６】
【表７】
0005440268.tif 000008
【００４７】
【表８】
0005440268.tif 000009
【００４８】
表６〜８に示される結果から、本発明被覆工具１〜１５は、いずれも硬質被覆層の中間層である改質α型Ａｌ2Ｏ3層が交差角１５度以下の結晶粒界面単位の割合が４５％以上の結晶粒界面配列を示し、すぐれた結晶粒界面強度、すぐれた高温強度を有するとともに、上部層を構成する改質ＡｌＢＯ層が、平板多角形（平坦六角形）たて長形状の結晶粒の組織構造を有し、さらに、結晶粒の内部に少なくとも一つ以上のΣ３対応界面が存在する結晶粒の面積比率が高いことにより、一段とすぐれた表面平坦性と一段とすぐれた高温強度を兼備し、あるいは、更に、改質ＡｌＢＯ層がよりすぐれた結晶粒界面強度を有し、その結果、切刃に対して断続的・衝撃的な高負荷が繰り返し作用する断続重切削条件で各種の鋼、鋳鉄などの切削加工を行った場合でも、硬質被覆層が一段とすぐれた耐チッピング性を発揮し、長期の使用にわたってすぐれた耐摩耗性を示し、使用寿命の一層の延命化を可能とするものである。
これに対して、硬質被覆層の上部層として改質ＡｌＢＯ層が形成されていない比較被覆工具１〜１５のいずれにおいても、チッピング発生、摩耗促進によって、比較的短時間で使用寿命に至ることが明らかである。
【産業上の利用可能性】
【００４９】
上述のように、この発明の被覆工具は、各種の鋼や鋳鉄などの通常条件の切削加工は勿論のこと、切刃に対して断続的・衝撃的な高負荷が繰り返し作用する断続重切削加工でも、チッピングの発生なく、すぐれた耐摩耗性を示し、長期に亘ってすぐれた切削性能を発揮するものであるから、切削装置の高性能化並びに切削加工の省力化および省エネ化、さらに低コスト化に十分満足に対応できるものである。
【図１】
0005440268.tif 000010
【図２】
0005440268.tif 000011